본 발명 에 있 어서 , 매우 중요 한 발명 의 구성 요건 이 다 . 이 냉각 은 , Tb 온도 이하 까지 냉각 함 으로써 , 재 가 열 후 의 보존 유지 공정 에서 생성 하 는 베 이 니 틱 페라이트 의 생성량 을 현저 하 게 증대 시키 는 것 이 다 . 냉각 정지 온도 가 Tb 온도 를 초과 하 면 , 베이 니 틱 페라이트 및 잔류 오스테나이트 량 이 본 발명 의 규정량 을 확보 할 수 없 어 , 연성 이 저하 한다 . 또한 , 퀀칭 마르텐 사이트 의 면적 률 이 증가 하 기 때문 에 , YR 이 저하 하 고 , 동시 에 , 구멍 확장 성 이 저하 한다 . 한편 , 냉각 정지 온도 가 ( Tb 온도 － 100 ℃) 미만 에서 는 , 냉각 중 에 존재 하 는 미 변태 오스테나이트 가 , 냉각 정지 시점 에서 거의 전량 마르텐 사이트 변태 하 기 때문 에 , 소망 하 는 베 이 니 틱 페라이트 및 잔류 오스테나이트 량 을 확보 할 수 없 어 , 연성 이 저하 한다 . 또한 , 템퍼링 마르텐 사이트 의 면적 률 이 증가 하 기 때문 에 , YR 이 증가 한다 . 따라서 , 어닐링 공정 에 있 어서 의 냉각 정지 온도 는 ( Tb 온도 － 100 ℃) 이상 Tb 온도 이하 로 한다 . 바람직 하 게 는 ( Tb 온도 － 80 ℃) 이상 Tb 온도 이하 로 한다 .